(57)【特許請求の範囲】
【請求項１】
多層繊維強化材料を含む自動車内部構造構成要素であって、
前記多層繊維強化材料が、熱可塑性樹脂により一緒に接着している複数の強化繊維を含む浸透性繊維強化熱可塑性コア層であって、前記浸透性コア層が、約０．１ｇｍ／ｃｃ〜約１．８ｇｍ／ｃｃの密度を有する、第１の面と第２の面を有するコア層と、
前記コア層の第１の面に取り付けられた第１の補強皮および付加された第１の補強皮と、
前記第１の補強皮と前記付加された第１の補強皮のそれぞれは、強化繊維のマトリックスと熱可塑性樹脂からなり、前記第１の補強皮と前記付加された第１の補強皮のそれぞれの前記強化繊維が一方向に向き、その向きは強化繊維の長手軸と同じ方向であり、前記第１の補強皮と前記付加された第１の補強皮の２つの補強皮は、その内の１つの補強皮の強化繊維の長手軸が他の第１の補強皮の強化繊維の長手軸の方向と角度を成すように配置され、それにより、前記第１の補強皮と前記付加された第１の補強皮の２つの強化繊維が二方向（すなわち二軸方向）を成すようにし、
前記コア層の第２の面に取り付けられている少なくとも１つの第２の補強皮と、
を備え、
前記第２の補強皮は強化繊維のマトリックスと熱可塑性樹脂とからなり、前記第２の面に取り付けられた強化繊維のマトリックスは、前記第２の補強皮の強化繊維の少なくとも一部は二方向に配置され、その一部は同方向に揃って同じ方向に向いており、それにより前記強化繊維の少なくとも一部の長手軸が同一方向を向いた前記少なくとも一部の強化繊維の残りの他の部分の長手軸と１つの角度を成すようにして、少なくともその一部の強化繊維が２つの方向に向くように配置されている、
自動車用内部構造構成要素。
【請求項２】
多層繊維強化材料は、第２の面にさらに付加された第２の補強皮を有し、前記付加された第２の補強皮は、強化繊維が同一方向であって、その強化繊維の長手軸は１つの方向に向いており、前記付加された第２の補強皮の強化繊維の長手軸が前記第２の補強皮の強化繊維の長手軸と角度を成すように配置されて、前記第２の補強皮と前記付加された第２の補強皮との強化繊維同志が二つの方向（二軸方向）となるようになっている、請求項１に記載の自動車用内部構造構成要素。
【請求項３】
前記第１の補強皮と前記付加された第１の補強皮および前記第２の補強皮が、約５０〜約８０重量％の強化繊維を含む、請求項１に記載の自動車用内部構造構成要素。
【請求項４】
前記コア層が約２０〜約８０重量％の強化繊維を含む、請求項１に記載の自動車用内部構造構成要素。
【請求項５】
前記コア層および前記第１の補強皮、前記付加された第１の補強皮および前記第２の補強皮のそれぞれの前記強化繊維が、金属繊維、金属化無機繊維、金属化合成繊維、ガラス繊維、ポリエステル繊維、ポリアミド繊維、黒鉛繊維、炭素繊維、セラミック繊維、鉱物繊維、バサルト繊維、アラミド繊維、ケナフ繊維、ジュート繊維、麻繊維、ヘンプ繊維、セルロース繊維、サイザル繊維、およびコイア繊維のうちのすくなくとも１つを含む、請求項１に記載の自動車用内部構造構成要素。
【請求項６】
前記コアおよび前記第１の補強皮、付加された第一の補強皮、および第２の補強皮内の前記熱可塑性樹脂が、ポリオレフィン、ポリアミド、ポリスチレン、アクリロニトリルスチレン、ブタジエン、ポリエステル、ポリブチレンテトラクロレート、ポリ塩化ビニール、ポリフェニレン・エーテル、ポリ酸化フェニレン、ポリエーテル・イミド、ポリカーボネート、ポリエステルカーボネート、アクリルニトリルーブチルアクリレートースチレン・ポリマー、ポリブチレンテレフタレート、ポリエチレンテレフタレート、および非晶質ナイロンのうち少なくとも１つを含む、請求項１に記載の自動車用内部構造構成要素。
【請求項７】
前記第１の補強皮、付加された第１の補強皮、および前記第２の補強皮の少なくとも一つの外面上に取り付けられている装飾層をさらに含む、請求項１に記載の自動車用内部構造構成要素。
【請求項８】
自動車用内部構造構成要素を製造するための方法であって、
熱可塑性樹脂で一緒に接着している複数の強化繊維を含む浸透性繊維強化熱可塑性コア層を形成するステップであって、前記浸透性コア層が約０．１〜約１．８ｇｍ／ｃｃの密度を有し、第１の面および第２の面を有する浸透性繊維強化熱可塑性コア層を形成するステップと、
前記第１の面上に第１の補強皮を配置し、その配置した第１の補強皮の上に付加された第１の補強皮を配置するステップと、
前記第１の補強皮と前記付加された第１の補強皮のそれぞれが、強化繊維のマトリックスと熱可塑性樹脂とからなり、前記第１の補強皮と前記付加された第１の補強皮のそれぞれの前記強化繊維が一方向でその長手軸は一方向を向き、前記第1の補強皮は、その強化繊維の長手軸が前記付加された第1の補強皮の強化繊維の長手軸と角度を成しそれにより両補強皮の強化繊維どうしが２方向となるように配置され、
前記第２の面上に少なくとも１つの第２の補強皮を配置するステップと、
前記第２の補強皮は強化繊維のマトリックスと熱可塑性樹脂とからなり、前記第２の面に取り付けられた強化繊維のマトリックスは二方向に配置され、強化繊維の少なくとも一部は二方向に配置され、その一部は一方向に揃って同じ方向に向いており、それにより前記強化繊維の長手軸が同一方向を向いた強化繊維の残りの部分の長手軸とある角度を成すようにして、少なくともその一部の強化繊維が２つの方向に向くようにされ、
前記第１の面に前記第１の補強皮と前記付加された第１の補強皮を取り付けるステップと、
多層繊維強化シートを形成するために、前記第２の面に前記少なくとも１つの前記第２の補強皮を取り付けるステップと、
前記多層繊維強化シートを所定の形状に成形するステップと、
を含む方法。
【請求項９】
前記多層繊維強化シートが前記第２の面に付加された第２の補強皮を含み、
前記付加された第２の補強皮の強化繊維は同一方向であって、その強化繊維の長手軸は１つの方向に向いており、前記付加された第２の補強皮は、その強化繊維の長手軸が前記第２の補強皮の強化繊維の長手軸とある角度を成しそれにより両補強皮の強化繊維どうしが２方向となるように配置された請求項８に記載の方法。
【請求項１０】
第１の補強皮、付加された第１の補強皮、および第２の補強皮のそれぞれが約５０〜約８０重量％の強化繊維を含む、請求項８に記載の方法。
【請求項１１】
前記コア層が、約２０〜約８０重量％の強化繊維を含む、請求項８に記載の方法。
【請求項１２】
前記コアおよび前記第１の補強皮、付加された第１の補強皮、および第２の補強皮のそれぞれの前記強化繊維が、金属繊維、金属化無機繊維、金属化合成繊維、ガラス繊維、ポリエステル繊維、ポリアミド繊維、黒鉛繊維、炭素繊維、セラミック繊維、鉱物繊維、バサルト繊維、アラミド繊維、ケナフ繊維、ジュート繊維、麻繊維、ヘンプ繊維、セルロース繊維、サイザル繊維、およびコイア繊維のうちのすくなくとも１つを含む、請求項８に記載の方法。
【請求項１３】
少なくとも１つの装飾層を前記多層繊維強化シートに接着するステップをさらに含む、請求項８に記載の方法。
【発明の詳細な説明】
【技術分野】
【０００１】
本発明は、軽量多孔性繊維強化熱可塑性ポリマー・シート、特に補強皮を含む軽量多孔性繊維強化熱可塑性ポリマー・シートに関する。
【背景技術】
【０００２】
特許文献１および特許文献２には、軽量多孔性の繊維強化熱可塑性シートが記載されているが、繊維強化熱可塑性シートは容易に物品に成形することができるために、製品製造業界で多数の種々の用途に使用されている。繊維強化熱可塑性シートから物品をうまく形成するために、例えば、熱スタンピング、圧縮成形、真空成形および熱成形のような周知の技術が使用されてきた。
【０００３】
より厳格な自動車燃料節約基準では、これらの基準に適合するように全車両の軽量化が要求されている。従来の車両用背もたれシステムは、打ち抜いたスチールまたはブロー成形したプラスチックからできている。スチール製の打ち抜きダイは、巨額の投資を必要とする。スチール製の背もたれは薄いものであるが、スチール材料はポリマーと比較すると非常に密度が高い。スチール製背もたれの重量は約１．３６ｋｇ〜２．７２ｋｇ（約３ポンド〜６ポンド）になることさえある。スチール製背もたれは、シート・フレームにスポット溶接され、負荷がかかった場合にスチールが曲がるのを防止するために、スチール製背もたれの隅に構造強化材が取り付けられる。
【特許文献１】米国特許第４，９７８，４８９号
【特許文献２】米国特許第４，６７０，３３１号
【発明の開示】
【発明が解決しようとする課題】
【０００４】
ブロー成形した背もたれは、スチール製背もたれより軽いが、嵩張り、厚さが５０ｍｍ以上になる場合がある。ブロー成形したプラスチック製背もたれは、機械的にシート・フレームに取り付けられる。
【課題を解決するための手段】
【０００５】
本発明は、ある態様においては、自動車内部構造構成要素用の多層繊維強化シートを提供する。多層繊維強化シートは、第１の面と第２の面を有する浸透性繊維強化熱可塑性コア層を含む。コア層は、熱可塑性樹脂により一緒に接着している複数の強化繊維を含み、約０．１ｇｍ／ｃｃ〜約１．８ｇｍ／ｃｃの密度を有する。また、多層繊維強化シートは、コア層の第１の面に取り付けられている少なくとも１つの第１の補強皮と、コア層の第２の面に取り付けられている少なくとも１つの第２の補強皮とを含む。第１および第２の各補強皮は、強化繊維および熱可塑性樹脂のマトリックスを含む。この場合、第１の面に取り付けられている強化繊維のマトリックスは、二軸方向に配置され、第２の面に取り付けられている強化繊維のマトリックスも二軸方向に配置されている。
【０００６】
本発明は、他の態様においては、多層繊維強化材料からできている自動車内部構造構成要素を提供する。多層繊維強化シートは、第１の面および第２の面を有する浸透性繊維強化熱可塑性コア層を含む。コア層は、熱可塑性樹脂により一緒に接着している複数の強化繊維を含み、約０．１ｇｍ／ｃｃ〜約１．８ｇｍ／ｃｃの密度を有する。また、多層繊維強化シートは、コア層の第１の面に取り付けられている少なくとも１つの第１の補強皮と、コア層の第２の面に取り付けられている少なくとも１つの第２の補強皮を含む。第１および第２の各補強皮は、強化繊維および熱可塑性樹脂のマトリックスを含む。この場合、第１の面に取り付けられている強化繊維のマトリックスは、二軸方向に配置され、第２の面に取り付けられている強化繊維のマトリックスも二軸方向に配置されている。
【０００７】
本発明は、さらに他の態様においては、自動車内部構造構成要素の製造方法を提供する。この方法は、第１の面と第２の面を有する浸透性繊維強化熱可塑性コア層を形成するステップ含む。コア層は、熱可塑性樹脂により一緒に接着している複数の強化繊維を含み、約０．１ｇｍ／ｃｃ〜約１．８ｇｍ／ｃｃの密度を有する。また、この方法は、第１の面上に少なくとも１つの第１の補強皮を位置させるステップと、第２の面上に少なくとも１つの第２の補強皮を位置させるステップと、上記第１の面に少なくとも１つの第１の補強皮を取り付けるステップと、多層繊維強化シートを形成するために、第２の面に少なくとも１つの第２の強化層を取り付けるステップと、多層繊維強化シートを所定の形状に成形するステップとを含む。第１および第２の各補強皮は、強化繊維および熱可塑性樹脂のマトリックスを含む。この場合、第１の面に取り付けられている強化繊維のマトリックスは、二軸方向に配置され、第２の面に取り付けられている強化繊維のマトリックスも二軸方向に配置されている。
【発明を実施するための最良の形態】
【０００８】
例えば、背もたれのような自動車内部構造構成要素を製造するための補強皮を有する形成可能な軽量複合熱可塑性シートについて以下に詳細に説明する。
【０００９】
複合熱可塑性シートは、周知のスチール設計の強度を犠牲にしないで、最大約６０％負荷を受ける内部構成要素の重量を軽減するために使用される。複合シートは、低圧で熱成形することができるので、サイクル時間を約６０秒以下にすることができ、温度を約７１℃（１６０°Ｆ）の低温にすることができる。低圧成形工程は、例えば、周知のスチール設計用に使用するスチール製の打ち抜きプレスの代わりに、整合型アルミニウム工具を使用する。一実施形態の場合には複合熱可塑性シートの厚さは約２ｍｍ〜約１０ｍｍであり、他の実施形態の場合には約２ｍｍ〜約４ｍｍであるので、背もたれへの収容空間を低減することができ、それにより自動車内の脚のためのスペースおよび／または収納スペースが広くなる。
【００１０】
図を参照すると、図１は、軽量複合熱可塑性シート１０の簡単な断面図である。ある例示としての実施形態の場合には、軽量複合熱可塑性シート１０は、第１の面１４および第２の面１６を有する軽量多孔性コア１２を含む。第１の補強皮１８は、コア１２の第１の面１４に取り付けられている。第２の補強皮２０は、コア１２の第２の面１６に取り付けられている。装飾表皮２２は第２の補強皮２０に接着される。他の実施形態の場合には、複合シート１０は、第１および第２の補強皮１８および２２に接着している装飾表皮２２を含んでいるか、または装飾表皮を含んでいない。
【００１１】
コア１２は、１つまたは複数の熱可塑性樹脂により、少なくとも一部を、一緒に保持されている強化繊維上をランダムに横切ることにより形成された開放セル構造（ｏｐｅｎ  ｃｅｌｌ  ｓｔｒｕｃｔｕｒｅ）からできているウェブから形成される。この場合、多孔質コア１２の空隙含有率は、通常、コア１２の全容積の約１％〜約９５％の範囲であり、特に約３０％〜約８０％の範囲である。他の実施形態の場合には、多孔質コア１２は、１つまたは複数の熱可塑性樹脂により、少なくとも一部を、一緒に保持されている強化繊維上をランダムに横切ることにより形成された開放セル構造からできている。この場合、セル構造の約４０％〜約１００％は開いていて、空気および気体が通り抜けることができる。一実施形態の場合には、コア１２は、約０．１ｇｍ／ｃｃ〜約１．８ｇｍ／ｃｃの密度を有し、他の実施形態の場合には、約０．３ｇｍ／ｃｃ〜約１．０ｇｍ／ｃｃの密度を有する。コア１２は、例えば、湿式堆積（ｗｅｔ  ｌａｉｄ）工程、エアレイド工程、ドライブレンド工程、カーディングおよびニードル工程、および不織製品を製造するために使用される他の周知の工程のような周知の製造工程により形成される。このような製造工程の組合せも使用することができる。
【００１２】
コア１２は、平均長さが約５ｍｍ〜約５０ｍｍの約２０重量％〜約８０重量％の強化繊維と、約２０重量％〜約８０重量％の完全にまたは実質的に硬化していない繊維状のまたは微粒子状の熱可塑性材料を含む。この場合、重量百分率はコア１２の全重量をベースにしている。他の実施形態の場合には、コア１２は、約３０重量％〜約５５重量％の強化繊維を含む。さらに他の実施形態の場合には、コア１２は、平均長さが約５ｍｍ〜約２５ｍｍの強化繊維を含む。適切な繊維としては、金属繊維、金属化無機繊維、金属化合成繊維、ガラス繊維、黒鉛繊維、炭素繊維、セラミック繊維、鉱物繊維、バサルト繊維、無機繊維、アラミド繊維、ケナフ繊維、ジュート繊維、麻繊維、ヘンプ繊維、セルロース繊維、サイザル繊維、コイア繊維、およびこれらの混合物等があるが、これらに限定されない。
【００１３】
例示としての実施形態の場合には、平均長さが約５ｍｍ〜約５０ｍｍの強化繊維が、例えば、ポリプロピレン粉末のような熱可塑性粉末粒子と一緒に、界面活性剤を含むことができる攪拌した水性泡に加えられる。水性泡内で強化繊維および熱可塑性粉末の分散混合物を形成するために、十分長い時間これらの成分が攪拌される。次に、分散混合物は、例えば、ワイヤメッシュのような任意の適当な支持構造上に置かれ、次に、ウェブを形成している支持構造を通して水が排出される。ウェブは乾燥され、熱可塑性粉末の軟化温度より高い温度に加熱される。次に、約１％〜約９５％の空隙含有率を有する複合コア１２を形成するために、ウェブが冷却され所定の厚さに圧縮される。
【００１４】
プラスチック材料を実質的に軟化するために、ウェブは、コア１２内で熱可塑性樹脂の軟化温度より高い温度に加熱され、例えば、カレンダー・ロール、ダブルベルト・ラミネータ、位置合わせプレス（ｉｎｄｅｘｉｎｇ  ｐｒｅｓｓ）、多段プレス機、オートクレーブ、およびプラスチック材料が流動することができ、繊維を濡らすことができるように、シートおよび織物の積層および硬化のために使用する他のこのようなデバイスのような１つまたは複数の硬化デバイスを通過する。硬化デバイスの硬化要素間のギャップは、硬化していないウェブの寸法よりは小さく、完全に硬化した場合には、ウェブの寸法よりは大きく設定され、そのためウェブは膨張し、ローラを通過した後、実質的に浸透性を維持する。一実施形態の場合には、上記ギャップは、完全に硬化した場合、ウェブの寸法より約５％〜約１０％大きい寸法に設定される。完全に硬化したウェブという用語は、完全に圧縮され、実質的に空隙含有率を含んでいないウェブを意味する。完全に硬化したウェブは、５％未満の空隙含有率を有し、無視できる程度の開いたセル構造を有する。
【００１５】
微粒子プラスチック材料は、製造中にウェブ構造の結合力を強化するために内蔵させることができる短めのプラスチック繊維を含む。接着は、ウェブ構造内のプラスチック材料の熱特性を使用することにより行われる。その面のところで隣接する粒子および繊維に熱可塑性成分を溶融させるために、ウェブ構造は十分加熱される。
【００１６】
一実施形態の場合には、個々の強化繊維は、平均的に約５ｍｍより短くてはいけない。何故なら、これより繊維が短いと、一般的に、最終成形物品を適切に補強できないからである。また、強化繊維は平均して約５０ｍｍより長くてはいけない。何故なら、このように長い繊維は、製造工程中の取り扱いが難しくなるからである。
【００１７】
一実施形態の場合には、構造を強化するために、強化繊維は、約７〜約２２ミクロンの平均直径を有する。約７ミクロンより短い直径の繊維は容易に空気中に浮遊し、環境上の健康および安全に関する問題を引き起こす恐れがある。約２２ミクロンより大きな直径の繊維は、製造工程中の取り扱いが難しくなり、成形後プラスチック・マトリックスを効率的に補強しない。
【００１８】
一実施形態の場合には、コア１２を形成するために使用する熱可塑性樹脂材料の少なくとも一部は、微粒子の形をしている。適当な熱可塑性樹脂としては、ポリメチレン、ポリエチレンおよびポリプロピレンを含むポリオレフィン；ポリスチレン；アクリロニトリルスチレン；ブタジエン；ポリエチレンテレフタレート、ポリブチレンテレフタレート、およびポリプロピレンテレフタレートを含むポリエステル；ポリブチレンテラクロレート（ｐｏｌｙｂｕｔｙｌｅｎｅｔｅｒａｃｈｌｏｒａｔｅ）；およびポリ塩化ビニル（可塑化および非可塑化両方）；ポリメチル・メタクリレートを含むアクリル樹脂；およびこれらの材料相互の混合物；または他のポリマー材料があるが、これらに限定されない。他の適当な熱可塑性樹脂としては、ポリアリレン・エーテル、アクリロニトリル−ブチルアクリレート−スチレン・ポリマー、非晶質ナイロンおよび合金、およびこれらの材料相互の混合物、または他のポリマー材料があるが、これらに限定されない。水に化学的に侵されない、また化学的または熱的に分解しないでも溶融および／または成形することができるように、熱により十分軟化することができる任意の熱可塑性樹脂を使用することができることが予想される。
【００１９】
熱可塑性の粒子は、それほど細かくなくてもよいが、約１．５ｍｍ以上大きい粒子は、等質の構造を形成するための成形工程中十分な流動性を持たないので望ましくない。もっと大きな粒子を使用した場合には、硬化した場合材料の曲げ係数が小さくなる恐れがある。
【００２０】
図２および図３を参照すると、第１の補強皮１８は、熱可塑性樹脂により一緒に接着している強化繊維のマトリックス３０を含む。強化繊維は、二軸方向に配置されている。同様に、第２の補強皮２０は、二軸方向に一緒に接着している強化繊維のマトリックス３２を含む。二軸方向を向いているということは、強化繊維の少なくとも何本かの縦軸が、残りの強化繊維の縦軸に平行でないことを意味する。強化繊維の相互間の角度は、９０度、４５度、３０度等であってもよい。強化繊維は、織ったものであっても編んだものであってもよい。強化繊維が第１の補強皮１８内で一軸方向を向いている場合には、追加の補強皮１８内の強化繊維が第１の補強皮１８に対してある角度を有し、それにより二軸方向を向いている強化繊維のマトリックスを生成するように、一軸方向に強化繊維を含むもう１つの第１の補強皮１８が、取り付けられ位置決めされる。同様に、二軸方向を向いている強化繊維のマトリックスを形成するために、一軸方向を向いている強化繊維を含む２つ以上の第２の補強皮２０が使用される。他の実施形態の場合には、二軸方向を向いている強化繊維のマトリックスを形成するために、一軸方向を向いている強化繊維を含む複数の第１の補強皮１８が使用され、二軸方向を向いている強化繊維のマトリックスを形成するために、一軸方向を向いている強化を含む複数の第２の補強皮２０が使用される。
【００２１】
コア層１２を形成する際に使用するのに適している上記強化繊維は、また、補強皮１８および２０での使用にも適している。同様に、コア層１２に適している上記熱可塑性樹脂は、また、補強皮１８および２０での使用にも適している。補強皮１８および２０は、コア層１２の製造工程中にコア層１２に取り付けることもできるし、または補強皮１８および２０は、例えば、背もたれのような自動車構造構成要素を形成する前に取り付けることもできる。補強皮１８および２０は、コア１２に積層することもできるし、コア１２に音波溶接することもできるし、または構造構成要素形成工程の前にコア１２を横切って単に設置することもできる。
【００２２】
例示としての一実施形態の場合には、車両構造構成要素を形成するために、複合熱可塑性シート１０は、熱可塑性樹脂が溶ける十分高い温度に加熱される。加熱した複合熱可塑性シート１０は、型、例えば、整合アルミニウム型内に入れられ、約７１℃（１６０°Ｆ）に加熱され、低圧プレスにより所望の形状に打ち抜かれる。他の実施形態の場合には、複合熱可塑性シート１０を、例えば、熱成形、熱打抜き、真空成形、圧縮成形およびオートクレーブ処理のような当業者であれば周知の任意の方法により、種々の自動車内部構造構成要素に成形することができる。
【００２３】
他の実施形態の場合には、装飾層２２が、例えば、積層、接着等のような任意の周知の技術で、第２の補強皮２０に取り付けられる。装飾層２２は、例えば、ポリ塩化ビニル、ポリオレフィン、熱可塑性ポリエステル、熱可塑性エラストマ等のような熱可塑性フィルムから形成される。他の実施形態の場合には、装飾層２２は、例えば、ポリプロピレン、ポリエチレン、ポリ塩化ビニル、ポリウレタン等から形成されているフォーム・コアを含む多層構造体である。織物は、例えば、天然および合成繊維、ニードル・パンチ等の後の有機繊維不織布、起毛布帛、編物、植毛織物等からできている織布のようなフォーム・コアに接着される。他の実施形態の場合には、織物は感圧接着剤、例えば、ポリアミド、変性ポリオレフィン、ウレタン、ポリオレフィンのような高温溶融接着剤を含む熱可塑性接着剤によりフォーム・コアに接着される。
【００２４】
種々の特定の実施形態を参照しながら本発明を説明してきたが、当業者であれば特許請求の範囲に記載する本発明の精神および範囲から逸脱することなしに本発明を修正することができることを理解することができるだろう。
【図面の簡単な説明】
【００２５】
【図１】本発明のある実施形態による複合熱可塑性シートの簡単な断面図である。
【図２】本発明の他の実施形態による複合熱可塑性シートの簡単な断面図である。
【図３】図１の複合熱可塑性シートの簡単な分解斜視図である。
【符号の説明】
【００２６】
１０  軽量複合熱可塑性シート
１２  軽量多孔性コア
１４  第１の面
１６  第２の面
１８  第１の補強皮
２０  第２の補強皮
２２  装飾表皮
３０、３２  強化繊維のマトリックス
【図１】
0005571869.tif 000002
【図２】
0005571869.tif 000003
【図３】
0005571869.tif 000004